НОВЫЙ МЕХАНИЗМ СШИВАНИЯ ДЛЯ ТОНКИХ ОРГАНИЧЕСКИХ ПОКРЫТИЙ, ОСНОВАННЫЙ НА РЕАКЦИИ СИНТЕЗА ДИГИДРОПИРИДИНОВ ПО ГАНЧУ

1. Водная композиция для покрытия, содержащая: продукты реакции полимерной смолы, содержащей концевые бета-кетоэфирные функциональные группы, с источником альдегидных групп и источником либо аммиака, либо первичного амина; где часть указанной полимерной смолы перекрестно сшивают посредством реакции дигидропиридинов Ганча между двумя эквивалентами указанных бета-кетоэфирных функциональных групп, одним эквивалентом указанных альдегидных групп и одним эквивалентом указанного аммиака или указанного первичного амина.
2. Водная композиция для покрытия по п.1, дополнительно содержащая воск.
3. Водная композиция для покрытия по п.1, содержащая от 0,1 до 1,5 эквивалентов указанных альдегидных групп на каждые 2 эквивалента бета-кетоэфирных функциональных групп в указанной смоле.
4. Водная композиция для покрытия по п.1, где указанные бета-кетоэфирные функциональные группы обеспечены путем введения ацетоацетоксиэтилметакрилата в указанную полимерную смолу.
5. Водная композиция для покрытия по п.1, где указанные альдегидные группы выбраны из группы, включающей формальдегид, салицилальдегид, коричный альдегид, глюкозу, ванилин, глиоксаль, глиоксиловую кислоту и их смеси.
6. Водная композиция для покрытия по п.1, где указанный источник первичного амина включает аминокислоту.
7. Водная композиция для покрытия по п.1, где указанная композиция для покрытия имеет рН от 6 до 11.
8. Металлический субстрат, на который нанесено покрытие, включающий: металлический субстрат с нанесенной композицией для покрытия, содержащей продукты реакции полимерной смолы, содержащей концевые бета-кетоэфирные функциональные группы, с источником альдегидных групп и источником либо аммиака, либо первичного амина; где часть указанной полимерной смолы перекрестно сшивают посредством реакции дигидропиридинов Ганча между двумя эквивалентами указанных бета-кетоэфирных функциональных групп, одним эквивалентом указанных альдегидных групп и одним эквивалентом указанного аммиака или указанного первичного амина.
9. Способ нанесения покрытия на металлический субстрат, включающий следующие стадии:
а) обеспечение металлического субстрата;
б) обеспечение водной композиции для покрытия, содержащей продукты реакции полимерной смолы, содержащей концевые бета-кетоэфирные функциональные группы, с источником альдегидных групп и источником либо аммиака, либо первичного амина; при этом часть указанной полимерной смолы перекрестно сшивают посредством реакции дигидропиридинов Ганча между двумя эквивалентами бета-кетоэфирных функциональных групп, одним эквивалентом альдегидных групп и одним эквивалентом аммиака или первичного амина; и
в) нанесение указанной композиции для покрытия на металлический субстрат и сушку композиции для покрытия на месте на металлическом субстрате.
10. Способ по п.9, где стадия (в) включает сушку композиции для покрытия при пиковой температуре металла, достаточной для протекания реакции дигидропиридинов Ганча, для того чтобы в достаточной степени перекрестно сшить полимерную смолу с получением покрытия, устойчивого к удалению с металлического субстрата под воздействием 20% раствора NaOH в течение 1 мин.
11. Способ по п.9, где стадия (в) включает сушку композиции для покрытия при пиковой температуре металла от 82 до 177°С.